(57)【要約】  本発明は、外科用接着剤の分野に属し；さらに具体的には、本発明は、生物組織を互いに接着させるための、物質を生物組織に接着させるための、接着剤のまたは材料を生物組織の表面に接着させるための、生物組織内でオリフィスをブロックする（止血、空気漏出停止）ための、生物組織を補強するための、および／または、生物組織を固定し安定させるための、組成物に関する。本発明は、特に、生物組織を互いに接着させるための、物質を生物組織に接着させるための、接着剤のまたは材料を生物組織の表面に接着させるための、生物組織内でオリフィスをブロックするための、生物組織を補強するための、および／または、生物組織を固定し安定させるための、組成物に関し、紫外線（ＵＶ）照射の効果の下で重合可能なモノマーを備えることと、前記組成物の粘度が、２０°Ｃで１０ｍＰａ・ｓよりも小さいこととを、特徴とする。【特許請求の範囲】
【請求項１】
組成物であって、生物組織を互いに接着させるための、物質を生物組織に接着させるための、接着剤または材料を生物組織の表面に接着させるための、生物組織内でオリフィスをブロックするための、生物組織を補強するための、および／または、生物組織を固定し安定させるための、方法に用いることを意図し、
紫外線（ＵＶ）照射の効果の下での重合性単量体を備えることと、その粘度が２０°Ｃで１０ｍＰａ・ｓより小さいことを特徴とする組成物。
【請求項２】
前記紫外線が、１５０ｎｍ〜２８０ｎｍの波長、より好ましくは１７０ｎｍ〜２６０ｎｍの波長、絶対的に好ましくは１９０ｎｍ〜２４０ｎｍの波長を、有することを特徴とする、請求項１に記載の組成物。
【請求項３】
重合性単量体が、紫外線による照射によってのみ重合可能であることを特徴とする、請求項１または２に記載の組成物。
【請求項４】
水分子の接触により重合を丁度開始することが可能な重合性単量体を備えないことを特徴とする、請求項１〜３のいずれか１項に記載の組成物。
【請求項５】
シアノアクリル酸ファミリーの重合性単量体を備えないことを特徴とする、請求項１〜４のいずれか１項に記載の組成物。
【請求項６】
粘度が、２０°Ｃで６ｍＰａ・ｓ未満であることを特徴とする、請求項１〜５のいずれか１項に記載の組成物。
【請求項７】
粘度が、２０°Ｃで２ｍＰａ・ｓ未満であることを特徴とする、請求項１〜６のいずれか１項に記載の組成物。
【請求項８】
前記モノマーが、アクリル酸モノマー、またはメタクリル酸モノマー、またはアクリル酸オリゴマー、またはメタクリル酸オリゴマーであることを特徴とする、請求項１〜７のいずれか１項に記載の組成物。
【請求項９】
前記モノマーが、極性作用を備えることを特徴とする、請求項１〜８のいずれか１項に記載の組成物。
【請求項１０】
前記極性作用が、ヒドロキシル、アミド、カルボキシル、アミノ、炭酸塩、カルバミン酸エステル、スルホンアミド、スルホン、ホスホン酸、メトキシエチル、メトキシエトキシエチル、ヒドロキシエチルおよびヒドロキシエトキシエチルの作用を備える群より選択されることを特徴とする、請求項１〜９のいずれか１項に記載の組成物。
【請求項１１】
前記モノマーが、モノ−、ジ−、トリ−、テトラ−、およびペンタ−アクリル酸またはメタクリル酸、およびこれらの混合物を備える群より選択されることを特徴とする、請求項９に記載の組成物。
【請求項１２】
前記アクリレートモノマーが、アクリル酸、メタクリル酸メチル；メタクリル酸ジメチルアミノエチル；アクリル酸エチル；メタクリル酸シクロヘキシル；メタクリル酸‐２‐ヒドロキシエチル；アクリル酸３−ヒドロキシプロピル；アクリル酸アルファ−ブロモエチル；アクリル酸アルファ−クロロエチル；メタクリル酸クロロメチル；メタクリル酸２−ブロモエチル；メタクリル酸２−ナフチル；アクリル酸パラトリル；メタクリル酸パラクロロフェニル；アクリル酸メタブロモフェニル；アクリル酸２，４，６ートリブロモフェニル；メタクリル酸パラクロロベンジル；メタクリル酸メタメトキシベンジル；パラエチルベンジルアクリル酸；１，６−ヘキサンジオールジメタクリレート；ネオペンチルグリコールジアクリレート；チオジエチレングリコールジメタクリレート；ビスフェノールＡエトキシルジアクリレート；ビスフェノールＡエトキシルジメタクリレート；ペンタエリスリトールトリアクリレート；グリセリルトリアクリレート；ジペンタエリトリトールペンタアクリレート；トリメチロールプロパントリアクリレート；トリスイソシアヌレートトリメタクリレート（２−ヒドロキシエチル）；トリメチロールプロパンポリオキシエチレントリアクリレート；アクリル酸ウレタン；メタクリル酸ウレタン；ビス硫黄（４−メタクリロイルチオフェニル）；第三級ブチルアクリル酸；アクリル酸、メタクリル酸；ジアクリレート、ジメタクリレートおよびこれらの混合物から成る群より選択されるエチレングリコールまたはポリエチレングリコールを備える群より選択されることを特徴とする、請求項８または１１に記載の組成物。
【請求項１３】
前記アクリレートモノマーが、メタクリル酸ヒドロキシ（エチル）、アクリル酸、メタクリル酸ヒドロキシ（プロピル）、アクリル酸第三級ブチル、メタクリル酸ジメチルアミノエチルおよびこれらの混合物を備える群より選択されることを特徴とする、請求項８または１１に記載の組成物。
【請求項１４】
前記モノマーが、５０〜３００ｇ・ｍｏｌ−１のモル質量を有していることを特徴とする、請求項１〜１３のいずれか１項に記載の組成物。
【請求項１５】
溶媒を有しないことを特徴とする、請求項１〜１４のいずれか１項に記載の組成物。
【請求項１６】
前記モノマーが、組成物の全質量に関し、質量で９０〜１００％の濃度を有していることを特徴とする、請求項１〜１５のいずれか１項に記載の組成物。
【請求項１７】
架橋剤をさらに備えていることを特徴とする、請求項１〜１６のいずれか１項に記載の組成物。
【請求項１８】
前記架橋剤が、アクリル酸作用を備えていることを特徴とする、請求項１〜１７のいずれか１項に記載の組成物。
【請求項１９】
前記架橋剤が、多官能基性アクリル酸を備える群、特に、１，６−ヘキサンジオールジメチルアクリレート（ＨＤＤＭＡ）、エチレングリコールジメチルアクリレート（ＥＧＤＭＡ）、ブタンジオールジアクリレート（ＢＤＤＡ）、トリメチロールプロパントリアクリレート、１，２ーエチレングリコールジアクリレート、ポリ（エチレングリコール）ジアクリレート（ＰＥＧＤＡ）、ペンタエリトリトールテトラアクリレート、およびこれらの混合物を備える群により選択されることを特徴とする、請求項１〜１８のいずれか１項に記載の組成物。
【請求項２０】
前記架橋剤が、組成物の全質量に関し、質量で１％〜５％、さらに好ましくは質量で１％〜３％、さらに好ましくは質量で１％〜２％の濃度で存在することを特徴とする、請求項１７〜１９のいずれか１項に記載の組成物。
【請求項２１】
光重合開始剤をさらに備えることを特徴とする、請求項１〜２０のいずれか１項に記載の組成物。
【請求項２２】
前記光重合開始剤が、２，２−ジメトキシフェニル−２−アセトフェノン（ＤＭＰＡ）、カンファキノン、および４．４’−ビス（ジエチルアミノ）ベンゾフェノンを備える群により選択されることを特徴とする、請求項２１に記載の組成物。
【請求項２３】
前記光重合開始剤が、質量で、０．２％〜１％の濃度、好ましくは０．２％〜０．３％の濃度であることを特徴とする、請求項２１または２２に記載の組成物。
【請求項２４】
生物組織を互いに接着させるための、物質を生物組織に接着させるための、接着剤または材料を生物組織の表面に接着させるための、生物組織内でオリフィスをブロックする（止血、空気漏出停止）ための、生物組織を補強するための、および／または、生物組織を固定し安定させるための、非侵襲性の方法であって、
−（ｉ）本発明による組成物に処理する組織を被覆するステップと、
−（ｉｉ）組成物を前記組織に浸透させるステップと、
−（ｉｉｉ）紫外線照射により、前記組成物の重合を誘導するステップと、
を備えることを特徴とする、方法。
【請求項２５】
ステップ（ｉｉｉ）の後、ステップ（ｉｉｉ）の後、合成組織を組織表面と並置することから成るステップ（ｉｖ）をさらに備えることを特徴とする、請求項２４に記載の方法。
【請求項２６】
前記紫外線が、１５０ｎｍ〜２８０ｎｍの波長を有することを特徴とする、請求項２４に記載の方法。
【請求項２７】
前記紫外線が、１００Ｗ〜２００Ｗの電力を有することを特徴とする、請求項２４〜２６のいずれか１項に記載の方法。
【請求項２８】
請求項１〜２３のいずれか１項に記載の組成物および紫外線照射線源を備える、パーツのキット。
【発明の詳細な説明】
【技術分野】
【０００１】
本発明は、外科用接着剤の分野に関し、更に具体的には、本発明は、生物組織を互いに接着させるための、物質を生物組織に接着させるための、接着剤のまたは材料を生物組織の表面に接着させるための、生物組織内でオリフィスをブロックする（止血、空気漏出停止）ための、生物組織を補強するための、および／または、生物組織を固定し安定させるための、方法に用いることを意図する、組成物に関する。
【背景技術】
【０００２】
一定数の外科技術では、外科用接着剤を実行する。後者は主に、外科的止血を得ることを援助するために用いられる。しかしながら、この仕様の外科用接着剤の効果は、空気漏出停止が良い結果を示さないことと同様に、異論があり、別の用途である。
【０００３】
更に、外科用接着剤が有する接着性は、非常に弱く、したがって、接着剤としても、また、縫合糸としても、用いることができない。外科用接着剤は、大抵の場合、接着剤表面を調製することなく、組織上に直接塗布される。組織内への浸透は弱く、または浸透自体存在せず、それは接着剤の低品質に至ってしまう。出願人は、現在の接着剤が組織を接着させず組織に浸透しないことを、観察した。従って、彼らは、組織中への接着剤の融合を実現するため、生物組織の表面に深く入りこむことが可能な接着剤を開発した。
【０００４】
例えば、シアノアクリル酸ファミリーの重合性単量体を備える外科用接着剤が、文特許文献１により知られている。後者の重合は、外科用接着剤と生物組織との間で接触が行われるとすぐに、生物組織の湿気により始動する。従って、この外科用接着剤の粘度が低いにもかかわらず、シアノアクリレートモノマーの重合は、生物組織の表面上に生じる。従って、シアノアクリレートモノマーは、生物組織に浸透することができない。シアノアクリレートモノマーは、シアノアクリル酸に基づいた外科用接着剤の機械的抵抗が低く臨床効果が低いことが明らかな組織に組み込まれることができない。
【先行技術文献】
【特許文献】
【０００５】
【特許文献１】欧州特許出願公開第１９９４８８６号明細書
【発明の概要】
【発明が解決しようとする課題】
【０００６】
従って、本発明は、新しい種類の外科用接着剤を供給することを提案する。本発明による組成物および方法は、効果的および耐性的接着を得ることを可能にする。接着剤／組織の界面中ではなく、接着組織中の、または接着シール中の、破壊の伝搬により、接着の断裂がなされる。接着は、各種の生物組織（軟組織、骨組織）に適用できる。
このような接着では、効果的な止血または効果的な空気漏出停止を得ることが更に可能になる。また、外科縫合を接着に置き換えることが可能になる。
【０００７】
本発明の原理は、組織の表面の接着性を補強する重合性単量体を、生物組織に浸透させることから成る。従って、本発明は、生物組織を互いに接着させるための、物質を生物組織に接着させるための、接着剤または材料を生物組織の表面に接着させるための、生物組織内でオリフィスをブロックする（止血、空気漏出停止）ための、生物組織を補強するための、および／または、生物組織を固定し安定させるための、方法に用いることを意図する、組成物に関し、紫外線（ＵＶ）照射の効果の下での重合性単量体を備えることと、その粘度が２０°Ｃで１０ｍＰａ・ｓより小さいこととが、注目に値する。
【０００８】
また、本発明は、生物組織を互いに接着させるための、物質を生物組織に接着させるための、接着剤または材料を生物組織の表面に接着させるための、生物組織内でオリフィスをブロックする（止血、空気漏出停止）ための、生物組織を補強するための、および／または、生物組織を固定し安定させるための、方法に使用する組成物に関し、紫外線（ＵＶ）照射の効果の下での重合性単量体を備えることと、その粘度が２０°Ｃで１０ｍＰａ・ｓより小さいこととが、注目に値する。
【０００９】
組成物の粘度は、特に、規格ＤＩＮ５３０１５に従って、落球粘度計で計測することが可能である。
【００１０】
実際、前記組成物の粘度により、生物組織への顕著な浸透および最適接着が得られる点を、出願人が強調することが可能であった。
【課題を解決するための手段】
【００１１】
本発明の構成において、「重合性単量体」という語は、紫外線（ＵＶ）照射の効果で重合を開始することが可能なモノマーを意味する。この重合開始方法は、重合を開始する前に、モノマーの組成物を組織に浸透させたことを予期することを可能にしている。好ましくは、本発明による成物の重合は、紫外線によってのみ開始することが可能であり、その他の開始方法を除くものである。特に、重合性単量体の重合の開始は、紫外線による照射から成る。好ましくは、前記紫外線は、１５０ｎｍ〜２８０ｎｍの波長、より好ましくは１７０ｎｍ〜２６０ｎｍの波長、絶対的に好ましくは１９０ｎｍ〜２４０ｎｍの波長を、有している。
【００１２】
他の好ましい実施形態によれば、前記紫外線は、２００ｎｍ〜４００ｎｍの波長、より好ましくは３００ｎｍ〜４００ｎｍの波長、絶対的に好ましくは３５０ｎｍ〜４００ｎｍの波長を、有している。
【００１３】
モノマーの重合後に得られるポリマーは、生体適合性のポリマーであることが好ましい。
【００１４】
これらの理由から、本発明による組成物は、水分子の接触により重合を丁度開始することが可能な重合性単量体を、備えない。従って、組織接触に関する本発明による組成物の即時重合が、回避される。
【００１５】
これら同じ理由から、本発明による組成物は、水および／または周囲湿気に接触して迅速重合することが知られるシアノアクリル酸ファミリーの重合性単量体を備えていない。
【００１６】
好ましくは、重合性単量体は、紫外線による照射によってのみ重合可能である。
【００１７】
好ましい実施形態によれば、前記粘度は、２０°Ｃで６ｍＰａ・ｓ未満である。
【００１８】
さらに好ましい実施形態によれば、前記粘度は、２０°Ｃで４ｍＰａ・ｓ未満である。
【００１９】
絶対的に好ましい実施形態によれば、前記粘度は、２０°Ｃで２ｍＰａ・ｓ未満であり、具体的には２０°Ｃで１〜２ｍＰａ・ｓである。
【００２０】
好ましい実施形態によれば、本発明による組成物は、ハイドロゲルではない。
【００２１】
好ましい実施形態によれば、前記モノマーは、メタクリル酸アクリレートモノマー、またはエステルオリゴマー、またはメタクリル酸オリゴマーである。
【００２２】
好ましい実施形態によれば、前記モノマーは、極性作用を備えている。
【００２３】
本発明の構成において、語「極性作用」は、電子を非対称に分配する一群の原子群を照会するものであり、これにより、この極性作用が静電的相互作用に関与することができるようになる。前記極性作用は、特に、ヒドロキシル、アミド、カルボキシル、アミノ、炭酸塩、カルバミン酸エステル、スルホンアミド、スルホン、ホスホン酸、メトキシエチル、メトキシエトキシエチル、ヒドロキシエチルおよびヒドロキシエトキシエチル作用を備えたグループから選択されることが可能である。
【００２４】
好ましい実施形態によれば、前記アクリレートモノマーは、モノ−、ジ−、トリ−、テトラ−およびペンタ−アクリル酸またはメタクリル酸、ならびにこれらの混合物を備える群より選択される。
【００２５】
好ましい実施形態によれば、前記アクリレートモノマーは、アクリル酸、メタクリル酸メチル；メタクリル酸ジメチルアミノエチル；アクリル酸エチル；メタクリル酸シクロヘキシル；メタクリル酸‐２‐ヒドロキシエチル；メタクリル酸−３−ヒドロキシプロピル；アクリル酸−アルファ−ブロモエチル；アクリル酸−アルファ−クロロエチル；メタクリル酸クロロメチル；メタクリル酸−２−ブロモエチル；メタクリル酸２−ナフチル；アクリル酸パラトリル；メタクリル酸パラクロロフェニル；アクリル酸メタブロモフェニル；アクリル酸２，４，６−トリブロモフェニル；メタクリル酸パラクロロベンジル；メタクリル酸メタメトキシベンジル；アクリル酸パラエチルベンジル；１，６−ヘキサンジオールジメタクリレート；ネオペンチルグリコールジアクリレート；チオジエチレングリコールジメタクリレート；ビスフェノールＡエトキシルジアクリレート；ビスフェノールＡエトキシルジメタクリレート；ペンタエリスリトールトリアクリレート；グリセリルトリアクリレート；ジペンタエリトリトールペンタアクリレート；トリメチロールプロパントリアクリレート；トリスイソシアヌレートトリメタクリレート（２−ヒドロキシエチル）；トリメチロールプロパンポリオキシエチレントリアクリレート；アクリル酸ウレタン；メタクリル酸ウレタン；ビス硫黄（４−メタクリロイルチオフェニル）；アクリル酸第三級ブチル；アクリル酸、メタクリル酸；ジアクリレート、ジメタクリレートおよびこれらの混合物から成る群より選択される、エチレングリコールまたはポリエチレングリコールを備える群より選択される。
【００２６】
絶対的に好ましい実施形態によれば、前記アクリレートモノマーは、メタクリル酸ヒドロキシ（エチル）、アクリル酸、メタクリル酸ヒドロキシ（プロピル）、アクリル酸第三級ブチル、メタクリル酸ジメチルアミノエチルおよびこれらの混合物による群より選択される。
【００２７】
絶対的に好ましい実施形態によれば、前記アクリレートモノマーは、アクリル酸、メタクリル酸（ヒドロキシエチル）、メタクリル酸（ヒドロキシプロピル）、およびこれらの混合物を備える群より選択される。
【００２８】
他の絶対的に好ましい実施形態によれば、前記アクリレートモノマーは、アクリル酸、第三級ブチルアクリル酸、およびこれらの混合物を備える群より選択される。
【００２９】
他の絶対的に好ましい実施形態によれば、前記アクリレートモノマーは、アクリル酸、メタクリル酸ジメチルアミノエチル、およびこれらの混合物を備える群より選択される。
【００３０】
好ましい実施形態によれば、前記モノマーは、５０〜３００ｇ・ｍｏｌ−１のモル質量を有している。
【００３１】
好ましい実施形態によれば、前記モノマーは、組成物の全質量に関し、質量で９０％〜１００％の濃度を有している。
【００３２】
好ましい実施形態によれば、前記組成物は、架橋剤をさらに備えている。
【００３３】
好ましい実施形態によれば、前記組成物は、前記モノマーまたは前記モノマー、および架橋剤を備えているのみである。
【００３４】
当業者は、用いられるモノマーによれば、最も適した架橋剤を選択することが可能である。
【００３５】
好ましい実施形態によれば、前記架橋剤は、アクリル酸作用を備えている。
【００３６】
好ましい実施形態によれば、前記架橋剤は、多官能基性アクリル酸を備える群、特に１，６−ヘキサンジオールジアクリレート、トリメチロールプロパントリアクリレート、１，２−エチレングリコールジアクリレート、ペンタエリトリトールテトラアクリレートおよびこれらの混合物を備える群より選択される。
【００３７】
他の好ましい実施形態によれば、前記架橋剤は、多官能基性アクリル酸を備える群、特にヘキサンジオールジメチルアクリレート（ＨＤＤＭＡ）、エチレングリコールジメチルアクリレート（ＥＧＤＭＡ）、ブタンジオールジアクリレート（ＢＤＤＡ）、ポリ（エチレングリコール）ジアクリレート（ＰＥＧＤＡ）およびこれらの混合物を備える群より選択される。
【００３８】
好ましい実施形態によれば、前記架橋剤は、組成物の全質量に関して、質量で１％〜５％、さらに好ましくは質量で１％〜３％、さらに好ましくは質量で１％〜２％の、濃度で存在する。
【００３９】
好ましい実施形態によれば、前記架橋剤は、組成物の全質量に関して、質量で０．１％〜３％、さらに好ましくは質量で０．１％〜０．５％、さらに好ましくは質量で０．１％〜０．３％、絶対的に好ましくは質量で０．２％の、濃度で存在する。
【００４０】
好ましい実施形態によれば、本発明による組成物は、光重合開始剤を備えている。当業者は、用いられるランプの発光スペクトルに従い、最も適した光重合開始剤を選択する。
【００４１】
光重合開始剤は：２，２−ジメトキシフェニル−２−アセトフェノン（ＤＭＰＡ）、カンファキノン、または、４、４’−ビス（ジエチルアミノ）ベンゾフェノン、から選択されることが可能であり、このリストは、非包括的である。
【００４２】
有利なことに、光重合開始剤は、質量で、０．２％〜１％、好ましくは０．２％〜０．３％の、濃度で用いられる。
【００４３】
好ましい実施形態によれば、前記光重合開始剤は、ＤＭＰＡである。
【００４４】
本発明の実施形態によれば、前記組成物は溶媒を備えており、さらに好ましくは、前記溶媒は水である。他の好ましい実施形態によれば、前記溶媒はアルコールであり、絶対的に好ましくは、エチルアルコールである。
【００４５】
他の好ましい実施形態によれば、前記組成物は溶媒を有しない。
【００４６】
本発明の構成において、語「備える」とは、本発明による組成物が引用された成分を含んでいることを意味している。好ましくは、本発明は、引用される成分を、他を除外して備える組成物のみに関している。
【００４７】
また、本発明は、生物組織を互いに接着させるための、物質を生物組織に接着させるための、接着剤または材料を生物組織の表面に接着させるための、生物組織内でオリフィスをブロックする（止血、空気漏出停止）ための、生物組織を補強するための、および／または、生物組織を固定し安定させるための、方法に関し、以下のステップ：
−（ｉ）本発明による組成物に処理する組織を被覆すること、
−（ｉｉ）組成物を前記組織に浸透させること、
−（ｉｉｉ）紫外線照射により、前記組成物の重合を誘導すること、
を備えるという点で、注目に値する。
【００４８】
本発明による方法は、非侵襲性であることが有利である。語「非侵襲性」は、本発明による方法が、処理しようとする組織にアクセスすることから成る外科的ステップを備えないことを意味する。従って、本発明による方法は、直接アクセス可能な（例えば皮膚）、または前もって利用可能にされた、生物組織で、実施される。
【００４９】
特にその電力およびその波長で実施される紫外線の特徴は、組成物の成分、特に重合性単量体の型に、および、組成物中のその濃度に、適応される。
【００５０】
好ましい実施形態によれば、前記方法は、ステップ（ｉｉｉ）の後、合成組織を組織表面と並置することから成るステップ（ｉｖ）をさらに備えている。
【００５１】
好ましい実施形態によれば、前記紫外線は、１５０ｎｍ〜２８０ｎｍの波長を有している。
【００５２】
好ましい実施形態によれば、前記紫外線は、１００Ｗ〜２００Ｗの電力を有している。
【００５３】
また、本発明は、本発明に従った組成物および紫外線照射線源を備えたパーツのキットに関連する。好ましくは、パーツのキットの紫外線照射線源は、組成物の重合性単量体の、重合を行うため、および／または、その重合を支援するため、および／または、その重合を促進するために、適応される紫外線を発光することが可能である。
【００５４】
本発明の構成において、語「紫外線照射線源」とは、紫外線を生産することが可能な人工手段を照会し、更に具体的には、１５０ｎｍ〜２８０ｎｍ、さらに好ましくは１７０ｎｍ〜２６０ｎｍ、絶対的に好ましくは１９０ｎｍ〜２４０ｎｍの波長による光線を照会する。好ましくは、前記紫外線は、０．５Ｗ〜２００Ｗ、絶対的に好ましくは１００Ｗ〜２００Ｗの電力を有している。
【００５５】
他の好ましい実施形態によれば、語「紫外線照射線源」は、２００ｎｍと４００ｎｍ、より好ましくは３００ｎｍ〜４００ｎｍ、絶対的に好ましくは３５０ｎｍ〜４００ｎｍの波長で、紫外線を生産することが可能な人工手段を照会する。
【００５６】
好ましくは、前記紫外線は、１５０ｎｍ〜２８０ｎｍの間の波長、および１００Ｗ〜２００Ｗの電力有している。
【発明を実施するための形態】
【００５７】
機器および方法
被膜試験
粘度および濃度が可変のアクリル酸、メタクリル酸（ヒドロキシエチル）／アクリル酸、メタクリル酸（ヒドロキシプロピル）／アクリル酸、アクリル酸／アクリル酸第三級ブチル／架橋剤、メタクリル酸／アクリル酸／メタクリル酸（ヒドロキシエチル）／架橋剤溶液、または、アクリル酸／メタクリル酸ジメチルアミノエチル／架橋剤溶液を、ウシ心膜のサンプルに堆積させた。このステップを、２０°Ｃで実施する。前記心膜サンプルに対して、モノマーの重合を始動させるため、１５０Ｗの紫外線照射を５分の持続時間で行った。照射線源を、心膜から１０ｃｍ離して置いた。
【００５８】
前記心膜サンプルをその後、ガラス繊維片上に被覆し、続いて後者は、前のステップに用いられたと同一のモノマー溶液を受け取った。
【００５９】
心膜サンプルに対して、紫外線照射を、前ステップのそれらと同一の条件下で行った。
【００６０】
その後、３７°Ｃに管理される炉内で、被膜試験を、１８０°Ｃでの牽引によりガラス繊維片上に行った。巻上機のあごとあごの間に設置される繊維片の静止時間は、１分であり、サンプル中の温度は、試験開始時点で、３０°Ｃ、プラスまたはマイナス４°Ｃである。
【００６１】
環境走査電子顕微鏡の観察
アクリル酸性溶液を、心膜サンプル上に堆積した。前記心膜サンプルに対して、モノマーの重合を始動させるために、１５０Ｗの紫外線照射を５分間行った。照射線源を、心膜から１０ｃｍ離して配置した。
【００６２】
心膜サンプルを、その後横方向に切断し、走査型電子顕微鏡で観察した。
【００６３】
結果
被膜試験
取得した結果を、下記表に示した。
【００６４】
実施される全ての試験中、接着剤を使用した場合はどのような場合であっても、断裂率が組織またはガラス繊維片中におよそ７０％、接着剤中に３０％であることが観察された。接着剤中に断裂が生じた場合、集合を破壊するために必要な力は、ガラス繊維中の断裂に対して取得される力に等しい。
【００６５】
使用した本発明による組成物の粘度を、断裂への耐性（すなわち接着への耐性）が逆に増加させることが、観察された。
【００６６】
【表１】
2018517477.tif 000002
【００６７】
走査電子顕微鏡の観察
生成したポリマーの存在が観察され、深さ５０μｍ以上で、組織の表面に浸透した。更に、生成したポリマーが、組織のコラーゲン線維の間の隙間に浸透したことが、観察された。
【００６８】
本発明による組成物の容量が組織内に浸透することを、この観察が示しており、これは完全な接着を取得したことを説明する。
【国際調査報告】
2018517477.tif 000003
2018517477.tif 000004
2018517477.tif 000005
2018517477.tif 000006
2018517477.tif 000007
2018517477.tif 000008